Procédé de préparation d’un polyuréthane sans isocyanate, comprenant une étape de mise en contact d’au moins un polycyclocarbonate et d’au moins une polyamine comprenant au moins deux groupes -NH 2 , dans lequel chaque groupe cyclocarbonate dudit au moins un polycyclocarbonate est séparé d’un hétéroatome par au plus 2 atomes de carbone, l'étape de mise en contact étant réalisée à une température comprise entre 5°C et 35°C, en l'absence de catalyseur de réaction entre une fonction amine et un groupe carbonate, et en l’absence de solvant organique. Procédé selon la revendication 1, dans lequel la fonctionnalité moyenne du mélange formé par ledit au moins un polycyclocarbonate et ladite au moins une polyamine est supérieure à 2. Procédé selon la revendication 1 ou 2, dans lequel les groupes cyclocarbonates dudit au moins un polycyclocarbonate sont reliés entre eux par une chaîne aliphatique comprenant chaque hétéroatome duquel chaque groupe cyclocarbonate est séparé par au plus 2 atomes de carbone, et comprenant éventuellement un ou plusieurs hétéroatomes additionnels et/ou un ou plusieurs substituants. Procédé selon l’une des revendications 1 à 3, dans lequel les groupes -NH 2 de ladite au moins une polyamine sont reliés entre eux par une chaîne aliphatique comprenant éventuellement un ou plusieurs hétéroatomes, de préférence au moins un oxygène. Procédé selon l’une des revendications 1 à 4, dans lequel chaque groupe cyclocarbonate dudit au moins un polycyclocarbonate est un cycle à 5 ou 6 chaînons, de préférence un cycle à 5 chaînons. Procédé selon l’une des revendications 1 à 5, dans lequel ledit au moins un polycyclocarbonate a un poids équivalent cyclocarbonate inférieur à 500 g/eq, de préférence inférieur à 400 g/eq, plus préférentiellement inférieur à 300 g/eq, et/ou ladite au moins une polyamine a un poids équivalent amine inférieur à 300 g/eq, de préférence inférieur à 200 g/eq. Procédé selon l’une des revendications 1 à 6, dans lequel chaque groupe cyclocarbonate dudit au moins un polycyclocarbonate est séparé d’un hétéroatome par 0 ou 1 atome de carbone. Procédé selon l’une des revendications 1 à 7, dans lequel chaque hétéroatome duquel chaque groupe cyclocarbonate est séparé par au plus 2 atomes de carbone est choisi parmi l’oxygène, l’azote et le soufre. Procédé selon l’une des revendications 1 à 8, dans lequel ledit au moins un polycyclocarbonate est : - de formule (I) : dans lequel : chaque X1 est un cyclocarbonate éventuellement substitué, chaque L1 est une liaison simple ou une chaîne comprenant au plus 2 atomes de carbone, chaque Het est un hétéroatome, et L2 est un bras de liaison ; ou - de formule (II) : dans lequel : n vaut 0 ou 1, R1 est un hydrogène ou un groupe hydrocarboné éventuellement substitué, chaque X1 est un cyclocarbonate éventuellement substitué, chaque L1 est une liaison simple ou une chaîne comprenant au plus 2 atomes de carbone, chaque Het est un hétéroatome, et chaque L2 est un bras de liaison. Procédé selon l’une des revendications 1 à 9, dans lequel ledit au moins un polycyclocarbonate est choisi parmi les composés suivants : Procédé selon l’une des revendications 1 à 10, dans lequel ladite au moins une polyamine est choisie dans le groupe constitué de l’éthylène diamine, 1,5-pentanediamine, tétraéthylène pentamine, 1,8-diamino-3,6-dioxaoctane, 1,13-diamino-4,7,10-trioxatridécane, 4,9-dioxa-1,12-dodecanediamine, isophorone diamine, et la m-xylylène diamine, de préférence le 1,13-diamino-4,7,10-trioxatridécane. 12. Procédé selon l’une des revendications 1 à 11, dans lequel le rapport molaire des groupes cyclocarbonate du polycyclocarbonate aux groupes -NH 2 de la polyamine est compris entre 0,5:1 et 3:1, de préférence entre 0,8:1 et 1,2:1. Procédé selon l’une des revendications 1 à 12, dans lequel l'étape de mise en contact est réalisée à une température comprise entre 15°C et 30°C. 14. Kit pour la mise en œuvre d’un procédé tel que défini dans l’une des revendications 1 à 13, comprenant : - un premier composant comprenant au moins un polycyclocarbonate, dans lequel chaque groupe cyclocarbonate dudit au moins un polycyclocarbonate est séparé d’un hétéroatome par au plus 2 atomes de carbone, et - un deuxième composant comprenant au moins une polyamine comprenant au moins deux groupes -NH 2 , dans lequel aucun du premier composant et du deuxième composant ne comprend de catalyseur de réaction entre une fonction amine et un groupe carbonate, ni de solvant organique, le premier composant et le deuxième composant étant dans des compartiments distincts, et de préférence au moins l’un du premier et deuxième composant comprenant en outre au moins une charge et/ou au moins un additif. 15. Polyuréthane obtenu par un procédé tel que défini dans l'une quelconque des revendications 1 à 13. 16. Utilisation d'un polyuréthane tel que défini dans la revendication 15, comme revêtement, adhésif, mastic ou mousse.